【手続補正書】
【提出日】平成28年10月28日(2016.10.28)
【手続補正１】
【補正対象書類名】特許請求の範囲
【補正対象項目名】全文
【補正方法】変更
【補正の内容】
【特許請求の範囲】
【請求項１】
組成物を製造する方法であって、以下を包含していることを特徴とする方法：
鉄をベースとした組成物を含有している物質を、第１の条件を満たす第１の温度にて熱処理する工程であって、当該第１の条件は、上記鉄をベースとした組成物の少なくともある程度の量がオーステナイト相に変態する条件である工程；
上記物質を、第２の条件を満たす冷却速度にて、当該第２の条件を満たす第２の温度まで冷却する工程であって、当該第２の条件は、上記鉄をベースとした組成物の少なくともある程度の量がマルテンサイト相に変態する条件である工程；および、
上記物質を、第３の条件を満たす第３の温度にて熱処理する工程であって、当該第３の条件は、カーバイドが沈殿する条件である工程。
【請求項２】
上記第１の温度にて熱処理する工程の前に、上記物質は、冷間引抜き、冷間圧延およびピルガー圧延の内の少なくとも１つが行われることを特徴とする、請求項１に記載の方法。
【請求項３】
上記鉄をベースとした組成物は、鋼を含有していることを特徴とする、請求項１に記載の方法。
【請求項４】
上記鉄をベースとした組成物は、Ｃｒ、Ｃ、Ｍｏ、Ｎｉ、Ｍｎ、Ｖ、Ｗ、Ｓｉ、Ｎ、ＳおよびＰの内の少なくとも１つを含有していることを特徴とする、請求項１に記載の方法。
【請求項５】
上記第１の温度にて熱処理する工程は、上記鉄をベースとした組成物中にカーバイドが存在しているのであれば、当該カーバイドの少なくとも実質的に全てを分解する工程を含んでいることを特徴とする、請求項１に記載の方法。
【請求項６】
上記第１の温度は、約１０２５℃から約１１００℃の間であることを特徴とする、請求項１に記載の方法。
【請求項７】
上記第１の温度にて熱処理する工程は、上記物質を当該第１の温度まで加熱する工程を含んでいることを特徴とする、請求項１に記載の方法。
【請求項８】
上記第１の温度にて熱処理する工程は、少なくとも５分間実行されることを特徴とする、請求項１に記載の方法。
【請求項９】
上記第１の温度にて熱処理する工程は、約５分間から約１２０分間の間にわたって実行されることを特徴とする、請求項１に記載の方法。
【請求項１０】
上記第１の温度にて熱処理する工程における上記鉄をベースとした組成物の実質的に全てが、オーステナイト相に変態することを特徴とする、請求項１に記載の方法。
【請求項１１】
上記第２の温度は、約２０℃であることを特徴とする、請求項１に記載の方法。
【請求項１２】
上記冷却する工程は、空気および液体の少なくとも１つによって冷却する工程を含んでいることを特徴とする、請求項１に記載の方法。
【請求項１３】
上記冷却する工程における上記鉄をベースとした組成物の実質的に全ては、マルテンサイト相に変態することを特徴とする、請求項１に記載の方法。
【請求項１４】
上記冷却する工程の終わりに、上記鉄をベースとした組成物は、フェライト相およびオーステナイト相の内の少なくとも１つを実質的に有していないことを特徴とする、請求項１に記載の方法。
【請求項１５】
上記第３の温度は、約６５０℃から約７８０℃の間であることを特徴とする、請求項１に記載の方法。
【請求項１６】
上記第３の温度にて熱処理する工程は、当該第３の温度まで上記物質を加熱する工程を含んでいることを特徴とする、請求項１に記載の方法。
【請求項１７】
上記第３の温度にて熱処理する工程は、約０．５時間から約３時間の間にわたって実行されることを特徴とする、請求項１に記載の方法。
【請求項１８】
上記第３の条件は、上記鉄をベースとした組成物のフェライト相の形成を軽減することを特徴とする、請求項１に記載の方法。
【請求項１９】
上記物質を、上記第３の温度から第４の温度まで冷却する工程をさらに含み、当該第４の温度は、当該第３の温度よりも低いことを特徴とする、請求項１に記載の方法。
【請求項２０】
上記第３の温度にて熱処理する工程は、垂直炉内で実行されることを特徴とする、請求項１に記載の方法。
【請求項２１】
上記カーバイドの少なくともある程度の量は、約６５０℃以上の温度において、熱的に安定であることを特徴とする、請求項１に記載の方法。
【請求項２２】
上記カーバイドの少なくともある程度の量は、約１ミクロン以下の大きさを有していることを特徴とする、請求項１に記載の方法。
【請求項２３】
上記カーバイドの少なくともある程度の量は、上記マルテンサイト相内に均質に分配されていることを特徴とする、請求項１に記載の方法。
【請求項２４】
上記第３の温度は、上記第１の温度よりも低いことを特徴とする、請求項１に記載の方法。
【請求項２５】
組成物を製造する方法であって、以下を包含していることを特徴とする方法：
物質に、冷間引抜き、冷間圧延およびピルガー圧延の内の少なくとも１つを受けさせる工程；
鉄をベースとした組成物を含有している上記物質を、第１の条件を満たす第１の温度にて熱処理する工程であって、当該第１の条件は、上記鉄をベースとした組成物の少なくともある程度の量がオーステナイト相に変態する条件である工程；
上記物質を、第２の条件を満たす冷却速度にて、当該第２の条件を満たす第２の温度まで冷却する工程であって、当該第２の条件は、上記鉄をベースとした組成物の少なくともある程度の量がマルテンサイト相に変態する条件である工程；および、
上記物質を、第３の条件を満たす第３の温度にて熱処理する工程であって、当該第３の条件は、カーバイドが沈殿する条件である工程。
【請求項２６】
上記鉄をベースとした組成物を含有しているインゴットを押し出す工程をさらに含んでいることを特徴とする、請求項２５に記載の方法。
【請求項２７】
上記物質に、冷間引抜き、冷間圧延およびピルガー圧延の内の少なくとも１つを受けさせる工程は、上記物質を中間焼きなましする工程を含んでいることを特徴とする、請求項２５に記載の方法。
【請求項２８】
上記物質に、冷間引抜き、冷間圧延およびピルガー圧延の内の少なくとも１つを受けさせる工程は、フェライト相からオーステナイト相への変態温度より低い温度にて上記物質を中間焼きなましする工程を含んでいることを特徴とする、請求項２５に記載の方法。
【請求項２９】
上記物質に、冷間引抜き、冷間圧延およびピルガー圧延の内の少なくとも１つを受けさせる工程の前に、上記鉄をベースとした組成物を含有しているインゴットを形成する工程をさらに含み、
当該形成する工程は、冷陰極誘導溶解、真空誘導溶解、真空アーク再溶解およびエレクトロスラグ再溶解から選択される少なくとも１つの処理を含んでいることを特徴とする、請求項２５に記載の方法。
【請求項３０】
上記物質に、冷間引抜き、冷間圧延およびピルガー圧延の内の少なくとも１つを受けさせる工程の前に、上記鉄をベースとした組成物を含有しているインゴットを形成し、且つ当該インゴットを精製する工程をさらに含んでいることを特徴とする、請求項２５に記載の方法。
【請求項３１】
上記物質に、冷間引抜き、冷間圧延およびピルガー圧延の内の少なくとも１つを受けさせる工程は、上記物質の厚さを、少なくとも１５％減少させる工程をさらに含んでいることを特徴とする、請求項２５に記載の方法。
【請求項３２】
上記第１の条件は、上記鉄をベースとした組成物のデルタ−フェライト相の形成を軽減する条件であることを特徴とする、請求項２５に記載の方法。
【請求項３３】
上記物質を、上記第３の温度から第４の温度まで冷却する工程をさらに含み、当該第４の温度は、当該第３の温度よりも低いことを特徴とする、請求項２５に記載の方法。
【請求項３４】
上記物質を、上記第３の温度から第４の温度まで冷却する工程をさらに含み、当該第４の温度は、約２０℃であることを特徴とする、請求項２５に記載の方法。
【請求項３５】
上記組成物は、燃料要素の一部であり、且つ上記第３の温度は、約７００℃であることを特徴とする、請求項２５に記載の方法。
【請求項３６】
上記組成物は、燃料管の一部であり、且つ上記第３の温度は、約６５０℃であることを特徴とする、請求項２５に記載の方法。
【請求項３７】
上記第３の温度は、上記第１の温度よりも低いことを特徴とする、請求項２５に記載の方法。
【請求項３８】
上記第２の温度は、約２０℃であることを特徴とする、請求項２５に記載の方法。
【請求項３９】
上記鉄をベースとした組成物は、鋼を含有していることを特徴とする、請求項２５に記載の方法。
【請求項４０】
上記鉄をベースとした組成物は、Ｃｒ、Ｃ、Ｍｏ、Ｎｉ、Ｍｎ、Ｖ、Ｗ、Ｓｉ、Ｎ、ＳおよびＰの内の少なくとも１つを含有していることを特徴とする、請求項２５に記載の方法。
【請求項４１】
上記方法は、上記鉄をベースとした組成物のデルタ−フェライト相の形成を軽減するために、当該鉄をベースとした組成物中のＮの重量％を制御する工程をさらに含んでいることを特徴とする、請求項１に記載の方法。
【請求項４２】
上記方法は、上記鉄をベースとした組成物中のＮの重量％を、約０．０１重量％から約０．０４重量％の間になるように導入し、且つ制御する工程をさらに含んでいることを特徴とする、請求項４１に記載の方法。
【請求項４３】
上記鉄をベースとした組成物は、（Ｆｅ）a（Ｃｒ）b（Ｍ）c（当該式中、ａ、ｂおよびｃは、それぞれゼロよりも大きい数であり、重量百分率を表しており；Ｍは、少なくとも１種の遷移金属元素であり；ｂは１１から１２の間であり；ｃは約０．２５から約０．９の間である）を含有しており、且つ、
当該組成物は、少なくともＮを、約０．０１重量％から約０．０４重量％の間でさらに含有していることを特徴とする、請求項４２に記載の方法。
【請求項４４】
上記鉄をベースとした組成物は、以下をさらに含有していることを特徴とする、請求項４３に記載の方法：
約１０重量％から約１２．５重量％の間でのＣｒ；
約０．１７重量％から約０．２２重量％の間でのＣ；
約０．８０重量％から約１．２重量％の間でのＭｏ；
約０．５重量％以下のＳｉ；
約１．０重量％以下のＭｎ；
約０．２５重量％から約０．３５重量％の間でのＶ；
約０．４０重量％から約０．６０重量％の間でのＷ；
約０．０３重量％以下のＰ；および、
約０．０３重量％以下のＳ。
【請求項４５】
上記鉄をベースとした組成物は、以下をさらに含有していることを特徴とする、請求項４３に記載の方法；
約０．３重量％から０．７重量％の間でのＮｉ。
【請求項４６】
上記鉄をベースとした組成物は、以下をさらに含有していることを特徴とする、請求項４３に記載の方法；
約１１．５重量％でのＣｒ；
約０．２０重量％でのＣ；
約０．９０重量％でのＭｏ；
約０．５５重量％でのＮｉ；
約０．６５重量％でのＭｎ；
約０．３０重量％でのＶ；
約０．５０重量％でのＷ；
約０．２０重量％でのＳｉ；および、
約０．０２重量％でのＮ。